СЫРЬЕВАЯ СМЕСЬ ДЛЯ ИЗГОТОВЛЕНИЯ ОБОЛОЧКИ КРУПНОГО ЗАПОЛНИТЕЛЯ
RAW MATERIAL MIXTURE FOR PRODUCTION OF ENVELOPE OF COARSE FILLING MATERIAL

Изобретение относится к промышленности строительных материалов.
Известна сырьевая смесь для изготовления оболочки крупного заполнителя, содержащая, мас.%: портландцемент 65,0-68,0; мочевина 0,7-1,3; казеиновый клей 3,5-7,0; вода 24,0-27,0 [1].
Задачей изобретения является увеличение прочности сцепления оболочки с поверхностью крупного заполнителя.
Технический результат достигается тем, что сырьевая смесь для изготовления оболочки крупного заполнителя, содержащая портландцемент, мочевину, воду, дополнительно включает нейтрализованную воздухововлекающую смолу, технический лигносульфонат ЛСТ, молотый и просеянный через сетку №014 кварцевый песок при следующем соотношений компонентов, мас.%: портландцемент 30,0-34,0; мочевина 0,06-0,08; нейтрализованная воздухововлекающая смола 0,06-0,08; технический лигносульфонат ЛСТ 0,34-0,38; молотый и просеянный через сетку №014 кварцевый песок 29,5-35,5; вода 34,0-36,0.
В таблице приведены составы сырьевой смеси.
Компоненты
Состав, мас.%:
1
2
Портландцемент
30,0
34,0
Мочевина
0,06
0,08
Нейтрализованная воздухововлекающая смола
0,06
0,08
Технический лигносульфонат ЛСТ
0,38
0,34
Молотый и просеянный через сетку №014 кварцевый песок
35,5
29,5
Вода
34,0
36,0
Компоненты дозируют в требуемых количествах и смешивают. В емкость с приготовленной смесью погружают зерна крупного заполнителя (природный пористый или искусственный пористый гравий, щебень), покрывают их поверхность слоем смеси, извлекают зерна и оставляют (на сетке) до затвердевания полученной оболочки на воздухе. При необходимости операцию повторяют несколько раз. Прочность сцепления оболочки с поверхностью крупного заполнителя (природного гравия, щебня) составит не менее 1 МПа для всех приведенных в таблице составов. Возможно, введение в состав смеси окрашивающих добавок.
Источник информации
1. SU 656997.